СПОСОБ ИЗВЛЕЧЕНИЯ УРАНА

1. Способ, включающий:
a) получение образца, содержащего уран и диоксид кремни ;
b) обработку образца, содержащего уран и диоксид кремни , с получением материала, содержащего уран и диоксид кремни , причем материал содержит
2
(i) количество SiO, большее или равное 100 мг/л; и
(ii) растворенный уран,
b) удаление растворенного урана из материала с применением по меньшей мере одной сильноосновной анионообменной смолы макросетчатой структуры с получением содержащего уран продукта в комбинации с сильноосновной анионообменной смолой макросетчатой структуры; и
c) элюирование и извлечение содержащего уран продукта из комбинации, полученной на стадии b).
2. Способ по п.1, в котором растворенный уран получают выщелачиванием образца, содержащего уран и диоксид кремни , серной кислотой.
3. Способ по п.1, в котором композици  сильноосновной анионообменной смолы макросетчатой структуры включает сополимер стирол-дивинилбензол, содержащий функциональные кватернизованные аммониевые группы.
4. Способ по п.1, в котором сильноосновна  анионообменна  смола макросетчатой структуры обладает пористостью от 0,15 до 0,50 мл/мл.
5. Способ по п.1, в котором сильноосновна  анионообменна  смола макросетчатой структуры обладает средним диаметром пор от 100 до 400 Е.
6. Способ по п.1, в котором содержащий уран продукт элюируют по меньшей мере одним агентом, выбранным из группы, включающей нитрат аммони , хлорид натри  и серную кислоту.
7. Способ по п.1, в котором содержащий уран продукт извлекают путем осадительного извлечени  на стадии с).
8. Способ по п.1, в котором содержащий уран продукт извлекают путем жидкостной экстракции с последующим осадительным извлечением.
2
9. Способ по п.1, в котором жидкий продукт выщелачивани  содержит от 100 до 3000 мг SiO/л.